(57)【要約】【課題】製造後初期における吸湿を抑制、遅延する機能を有し、かつ、必要に応じて本来の吸湿性能を発揮することが可能な吸湿性積層体を提供する。【解決手段】吸湿フィルム１と、吸湿フィルム１を挟持する一対の剥離フィルム２とからなる吸湿性積層体１０である。吸湿フィルム１が、バインダ樹脂と水分吸着性物質とからなる吸湿層３と、その片面または両面に設けられた粘着層４とからなり、剥離フィルム２が、環状ポリオレフィン樹脂よりなる離型層６と、支持層５とからなり、かつ、吸湿フィルム１と剥離フィルム２とが、吸湿層３または粘着層４と離型層６との間で、共押出により積層されている。【選択図】図１
2011143691.tif 000002
【特許請求の範囲】
【請求項１】
吸湿フィルムと、該吸湿フィルムを挟持する一対の剥離フィルムとからなる吸湿性積層体であって、
前記吸湿フィルムが、バインダ樹脂と水分吸着性物質とからなる吸湿層と、該吸湿層の片面または両面に設けられた粘着層とからなり、前記剥離フィルムが、環状ポリオレフィン樹脂よりなる離型層と、支持層とからなり、かつ、該吸湿フィルムと該剥離フィルムとが、前記吸湿層または前記粘着層と前記離型層との間で、共押出により積層されていることを特徴とする吸湿性積層体。
【請求項２】
前記剥離フィルムの前記支持層が、厚み２５〜６０μｍであって、かつ、ポリエチレン樹脂からなる請求項１記載の吸湿性積層体。
【請求項３】
前記剥離フィルムの前記離型層の厚みが、５〜２０μｍである請求項１または２記載の吸湿性積層体。
【請求項４】
前記吸湿フィルムの前記吸湿層のバインダ樹脂が、温度１９０℃、荷重２．１６ｋｇの条件で測定したＭＦＲが５〜４０ｇ／１０ｍｉｎであるアクリル系熱可塑性エラストマーである請求項１〜３のうちいずれか一項記載の吸湿性積層体。
【請求項５】
前記吸湿フィルムの前記吸湿層の水分吸着性物質が、アルカリ金属酸化物、アルカリ土類金属酸化物、硫酸塩、金属ハロゲン化物、過塩素酸および有機物からなる群から選択される少なくとも１種からなる化学的水分吸着性物質である請求項１〜４のうちいずれか一項記載の吸湿性積層体。
【請求項６】
前記吸湿フィルムの前記吸湿層におけるバインダ樹脂と水分吸着性物質との重量比率が、バインダ樹脂２０〜６０質量部に対し、水分吸着性物質８０〜４０質量部である請求項１〜５のうちいずれか一項記載の吸湿性積層体。
【請求項７】
前記吸湿フィルムの前記粘着層が、アクリル系熱可塑性エラストマーからなる請求項１〜６のうちいずれか一項記載の吸湿性積層体。
【請求項８】
前記吸湿フィルムの前記粘着層が、アクリル系熱可塑性エラストマーを主成分とし、かつ、ロジン系タッキファイヤーを含む請求項１〜７のうちいずれか一項記載の吸湿性積層体。
【請求項９】
前記吸湿フィルムの前記粘着層の厚みが、５〜２０μｍである請求項１〜８のうちいずれか一項記載の吸湿性積層体。
【発明の詳細な説明】
【技術分野】
【０００１】
本発明は吸湿性積層体に関し、詳しくは、吸湿性を有する無機化合物を含む樹脂組成物からなる積層材料を用いた吸湿性積層体に関する。
【背景技術】
【０００２】
有機ＥＬ素子等の有機デバイスの分野においては、製造工程内で空気中の水蒸気やガスとの接触を嫌う場合が数多くある。そのため、近年、水蒸気やガスを吸着する機能を有する材料に対する需要が高まっており、かかる機能を付与したフィルムが種々提案されている。例えば、特許文献１には、有機ＥＬ素子上に、バインダ樹脂と乾燥成分と粒子状樹脂を含むシート状乾燥剤が配備された有機ＥＬパネルが開示されている。
【０００３】
ところで、水蒸気またはガスの吸着機能を有するフィルムに関しては、実際の使用時における吸着機能を担保するために、製造や流通、保管、販売等の各段階におけるフィルムの吸湿等をどのように制御するかが重要な課題となる。この課題を解決するための手段としては、例えば、フィルムの製造工程を行う空間を低湿度下にする方法が考えられる。
【０００４】
また、特許文献２には、凹凸型のヒートシールバーを用い、ヒートシールした際に吸湿機能が発現するようコントロールされた吸湿性・バリア性積層包装材料、および、それを用いた包装体が開示されている。
【先行技術文献】
【特許文献】
【０００５】
【特許文献１】特開２００９−２６６４８号公報（特許請求の範囲等）
【特許文献２】特開２００４−３３１０７９号公報（特許請求の範囲等）
【発明の概要】
【発明が解決しようとする課題】
【０００６】
しかしながら、フィルムの製造雰囲気を低湿度化する方法では、特殊な設備が必要になる上、より厳密な管理が必要となるため、簡便でないという問題があった。また、上記特許文献２に記載された技術においても、実施に際して特殊な装置を準備しなくてはならないという問題があり、負担の増大は避けられなかった。したがって、従来のような特殊な装置や設備などを要することなく、製造後初期における吸湿を抑制ないし遅延することができる技術の確立が求められていた。
【０００７】
そこで本発明の目的は、上記問題を解消して、製造後初期における吸湿を抑制ないし遅延する機能を有し、かつ、必要に応じて本来の吸湿性能を発揮することが可能な吸湿性積層体を提供することにある。
【課題を解決するための手段】
【０００８】
本発明者は鋭意検討した結果、吸湿性能を発揮する吸湿フィルムを、環状ポリオレフィン樹脂よりなる離型層を含む剥離フィルムにて挟持した構成とすることで、上記問題を解決できることを見出して、本発明を完成するに至った。
【０００９】
すなわち、本発明は、吸湿フィルムと、該吸湿フィルムを挟持する一対の剥離フィルムとからなる吸湿性積層体であって、
前記吸湿フィルムが、バインダ樹脂と水分吸着性物質とからなる吸湿層と、該吸湿層の片面または両面に設けられた粘着層とからなり、前記剥離フィルムが、環状ポリオレフィン樹脂よりなる離型層と、支持層とからなり、かつ、該吸湿フィルムと該剥離フィルムとが、前記吸湿層または前記粘着層と前記離型層との間で、共押出により積層されていることを特徴とするものである。
【００１０】
本発明においては、前記前記剥離フィルムの前記支持層が、厚み２５〜６０μｍであって、かつ、ポリエチレン樹脂からなることが好ましい。また、前記剥離フィルムの前記離型層の厚みは、好適には５〜２０μｍである。さらに、前記吸湿フィルムの前記吸湿層のバインダ樹脂が、温度１９０℃、荷重２．１６ｋｇの条件で測定したＭＦＲが５〜４０ｇ／１０ｍｉｎであるアクリル系熱可塑性エラストマーであることが好ましい。
【００１１】
さらにまた、前記吸湿フィルムの前記吸湿層の水分吸着性物質としては、アルカリ金属酸化物、アルカリ土類金属酸化物、硫酸塩、金属ハロゲン化物、過塩素酸および有機物からなる群から選択される少なくとも１種からなる化学的水分吸着性物質が好適である。さらにまた、前記吸湿フィルムの前記吸湿層におけるバインダ樹脂と水分吸着性物質との重量比率は、バインダ樹脂２０〜６０質量部に対し、水分吸着性物質８０〜４０質量部であることが好ましい。
【００１２】
さらにまた、前記吸湿フィルムの前記粘着層は、アクリル系熱可塑性エラストマーからなることが好ましく、より好ましくは、アクリル系熱可塑性エラストマーを主成分とし、かつ、ロジン系タッキファイヤーを含むものとする。さらにまた、前記吸湿フィルムの前記粘着層の厚みは、好適には５〜２０μｍである。
【発明の効果】
【００１３】
本発明によれば、上記構成としたことにより、製造後初期における吸湿を抑制ないし遅延する機能を有し、かつ、必要に応じて本来の吸湿性能を発揮することが可能な吸湿性積層体を実現することが可能となった。したがって、本発明の吸湿性積層体においては、製造や流通、保管、販売等の各段階におけるフィルムの吸湿を抑制することができるとともに、吸湿を開始する時期を制御するためのトリガー機能を備えることで、実際の使用時における吸着性能を常に良好に得ることが可能となる。
【図面の簡単な説明】
【００１４】
【図１】本発明の吸湿性積層体の一構成例を示す模式的断面図である。
【発明を実施するための形態】
【００１５】
以下、本発明の実施の形態について、図面を参照しつつ詳細に説明する。本発明において、下記の記載は、その実施の形態の一例を示すものであり、これによって本発明が限定されるものではないことは言うまでもない。
図１に、本発明の吸湿性積層体の一構成例を示す模式的断面図を示す。図示するように、本発明の吸湿性積層体１０は、吸湿フィルム１と、これを挟持する一対の剥離フィルム２とからなる。
【００１６】
本発明において、吸湿フィルム１は、バインダ樹脂と水分吸着性物質とからなる吸湿層３と、その片面または両面、図示例では片面に設けられた粘着層４とからなり、剥離フィルム２は、環状ポリオレフィン樹脂よりなる離型層６と、支持層５とからなる。本発明においては、かかる構成にて、吸湿性能を有する吸湿フィルム１を一対の剥離フィルム２により挟持させるとともに、吸湿フィルム１と剥離フィルム２とを、吸湿層３または粘着層４と離型層６との間で共押出により積層したことで、初期状態において、剥離フィルム２により吸湿フィルム１の吸湿性能を抑制することが可能となった。
【００１７】
本発明においては、剥離フィルム２の離型層６を、環状ポリオレフィン樹脂により形成する。剥離フィルム２のうち、吸湿フィルム１の吸湿層３または粘着層４との接触面には、これら吸湿層３および粘着層４との良好な剥離性が求められ、かつ、剥離フィルム２を剥離した時点から本来の吸湿性能を発揮させる機能を付与するために、剥離前の状態での十分な水蒸気バリア性が求められる。本発明においては、これらの要求性能を満足する材料として、防湿性の高い環状ポリオレフィン樹脂を用いて、離型層６を形成しているものであり、これにより、初期状態での吸湿性能を確実に保持しつつ、隔離フィルム２の剥離により吸湿を開始できる吸湿性積層体１０を実現することが可能となったものである。特に、本発明に係る環状ポリオレフィン樹脂よりなる離型層６は、吸湿層３や粘着層４にアクリル系樹脂を用いた場合において、良好な剥離性を有する。
【００１８】
上記環状ポリオレフィン樹脂よりなる離型層６は薄層であるため、単層ではフィルムを掴みにくく、剥離が困難である。そこで、本発明においては、剥離時のための支持層５として、比較的安価でかつ環状ポリオレフィン樹脂との共押出時における接着性を有する樹脂を、離型層６に積層して、剥離フィルム２を形成している。かかる支持層５に用いる樹脂としては、ポリエチレン樹脂が好ましく、中でも、環状ポリオレフィン樹脂と良好な接着性を有し、かつ、製膜性が良好な、直鎖状低密度ポリエチレン樹脂または低密度ポリエチレン樹脂を用いることが好ましい。
【００１９】
環状ポリオレフィン樹脂からなる離型層６の厚みは、５〜２０μｍであることが好ましく、より好ましくは５〜１０μｍである。離型層６の厚みが上記範囲未満であると、防湿性が不足するおそれがある上、共押出によるフィルム製膜性が低下する。一方、離型層６の厚みが上記範囲を超えると、コスト高になる。また、支持層５の厚みは、２５〜６０μｍであることが好ましく、より好ましくは３０〜５０μｍである。支持層５の厚みが上記範囲未満であると、フィルムのハンドリング性（つかみやすさ）の改善が十分でなく、上記範囲を超えると、コスト高になる。
【００２０】
次に、吸湿フィルム１を構成する吸湿層３は、バインダ樹脂と水分吸着性物質とからなる。吸湿層３に用いるバインダ樹脂としては、特に限定されず、例えば、アクリル系熱可塑性エラストマー、スチレン系熱可塑性エラストマー等を挙げることができる。特には、水分吸着性物質を高充填可能であることや、耐ピンホール性や突刺強度、コシ（柔軟性）等の吸湿フィルム１全体での物理特性の維持、剥離フィルム２の離型層６を構成する環状ポリオレフィン樹脂との良好な剥離性、粘着層４との間で層間剥離が生じないこと等の点から、アクリル系熱可塑性エラストマーを用いることが好ましい。また、バインダ樹脂としてスチレン系熱可塑性エラストマーを用いる場合には、アクリル系粘着剤との密着性を高めるために、粘着剤の塗布前にコロナ処理等の前処理を行うことが好ましい。なお、剥離フィルム２の剥離後初期の吸湿性を高める観点からは、バインダ樹脂の透湿性が高いことが好ましく、かかる点からもアクリル系熱可塑性エラストマーが好適に用いられる。また、水分吸着性物質を混練すると溶融粘度が高くなることを考慮して、かかるバインダ樹脂の、温度１９０℃、荷重２．１６ｋｇの条件で測定したＭＦＲが５〜４０ｇ／１０ｍｉｎであることが好ましく、より好ましくは１５〜  ３５ｇ／１０ｍｉｎである。上記ＭＦＲの値が上記範囲より小さいと、水分吸着性物質を混練した際の溶融粘度の上昇により、樹脂の押出が困難になる。また、上記ＭＦＲの値が上記範囲を超えると、吸湿層の溶融粘度が低くなり、製膜性が低下する。
【００２１】
また、吸湿層３に用いる水分吸着性物質としては、再放湿性がなく、かつ、吸湿しても固体の形状を維持する化学的吸着性物質を好適に用いることができる。具体的には例えば、アルカリ金属酸化物、アルカリ土類金属酸化物、硫酸塩、金属ハロゲン化物、過塩素酸、有機物等が挙げられる。
【００２２】
上記のうちアルカリ金属酸化物としては、酸化ナトリウム（Ｎａ２Ｏ）や酸化カリウム（Ｋ２Ｏ）等を挙げることができ、アルカリ土類金属酸化物としては、酸化カルシウム（ＣａＯ）や酸化マグネシウム（ＭｇＯ）、酸化バリウム（ＢａＯ）等を挙げることができる。また、硫酸塩としては、硫酸カルシウム（ＣａＳＯ４）、硫酸マグネシウム（ＭｇＳＯ４）、硫酸リチウム（Ｌｉ２ＳＯ４）、硫酸ナトリウム（Ｎａ２ＳＯ４）、硫酸コバルト（ＣｏＳＯ４）、硫酸ガリウム（Ｇａ２（ＳＯ４）３）、硫酸チタン（Ｔｉ（ＳＯ４）２）、硫酸ニッケル（ＮｉＳＯ４）等を挙げることができ、特には無水塩が好適である。
【００２３】
さらに、金属ハロゲン化物としては、塩化カルシウム（ＣａＣｌ２）、塩化マグネシウム（ＭｇＣｌ２）、塩化ストロンチウム（ＳｒＣｌ２）、塩化イットリウム（ＹＣｌ３）、塩化銅（ＣｕＣｌ２）、臭化カルシウム（ＣａＢｒ２）、臭化セリウム（ＣｅＢｒ３）、臭化セレン（ＳｅＢｒ４）、臭化バナジウム（ＶＢｒ２）、臭化マグネシウム（ＭｇＢｒ２）、フッ化セシウム（ＣｓＦ）、フッ化タンタル（ＴａＦ５）、フッ化ニオブ（ＮｂＦ５）、ヨウ化バリウム（ＢａＩ２）、ヨウ化マグネシウム（ＭｇＩ２）等を挙げることができ、特には無水塩が好適である。さらにまた、過塩素酸塩としては、過塩素酸マグネシウム（Ｍｇ（ＣｌＯ４）２）、過塩素酸バリウム（Ｂａ（ＣｌＯ４）２）等を挙げることができ、特には無水塩が好適である。なお、化学的吸着性物質として有機物を用いる場合においても、化学的に水分を吸着するとともに吸湿しても固体状態を維持するものであることが必要である。
【００２４】
吸湿層３における上記バインダ樹脂と水分吸着性物質との重量比率としては、吸湿層３の高い吸湿性能を確保するために、バインダ樹脂２０〜６０質量部に対し、水分吸着性物質を８０〜４０質量部にて混合することが好ましい。より好ましくは、バインダ樹脂３０〜５０質量部に対し、水分吸着性物質７０〜３０質量部の重量比率とする。上記範囲よりバインダ樹脂の重量比率が高く、水分吸着性物質の重量比率が低い場合、十分な吸湿性能が得られないおそれがある。一方、上記範囲よりバインダ樹脂の重量比率が低く、水分吸着性物質の重量比率が高い場合、水分吸着性物質の割合が高くなることから、溶融粘度が過剰に高くなり、成形性が低下してしまう。なお、吸湿層３の厚みについては、特に限定されるものではなく、２５〜３００μｍの範囲で、用途により決定することができる。
【００２５】
吸湿フィルム１においては、上記吸湿層３の片面または両面に、粘着層４を設ける。かかる粘着層４の形成材料としては、公知の粘着剤を用いることができ、特に制限されるものではない。具体的には例えば、ゴム系やシリコーン系、アクリル系等の粘着剤を挙げることができる。特に、粘着性の維持や、吸湿層３との間で層間剥離が生じないこと、剥離フィルム２の離型層６を構成する環状ポリオレフィン樹脂との間の剥離性が良好であること、共押出による製膜性等の観点からは、アクリル系熱可塑性エラストマーを用いることが好ましい。中でも、温度１９０℃、荷重２．１６ｋｇの条件で測定したＭＦＲが５〜４０ｇ／１０ｍｉｎであるアクリル系熱可塑性エラストマーを用いることがより好ましい。
【００２６】
また、使用する状況に応じ、より強度の高い粘着性が必要な場合には、上記粘着層４の形成材料として、アクリル系熱可塑性エラストマーを主成分とし、副成分として、粘着性付与剤としてのタッキファイヤーを添加したものを用いてもよい。かかるタッキファイヤーとしては、アクリル系樹脂との相溶性の観点からは、ロジン系のタッキファイヤーが好適である。
【００２７】
粘着層４の厚みとしては、粘着性の維持の観点からは、５〜２０μｍであることが好ましく、より好ましくは５〜１５μｍである。厚みが上記範囲よりも薄いと、粘着層４の形成が困難で、十分な粘着性が得られないおそれがあり、上記範囲を超えると、コスト高となる。
【００２８】
本発明の吸湿性積層体１０は、層構成の異なる種々の積層フィルムを迅速に製造することができる共押出による積層方法を用いることで、従来のような特殊な装置や設備などを要することなく、容易に製造することが可能である。本発明の吸湿性積層体は、例えば、有機ＥＬ素子等の有機デバイスや、電子ブック、液晶表示装置、有機系太陽電池等において、吸湿材として好適に使用することができる。
【実施例】
【００２９】
以下に、本発明について、実施例を挙げてさらに詳しく説明する。
＜実施例１＞
下記に従い、図１に示す層構成の吸湿性積層体を作製した。
剥離フィルム２の離型層６の材料としては、環状オレフィンポリマー樹脂（ＣＯＰ）（日本ゼオン（株）製，ゼオノア１０２０Ｒ，Ｔｇ＝１０２℃）１００重量部を用い、支持層５の材料としては、メタロセン触媒を用いた重合反応により得られた直鎖状低密度ポリエチレン樹脂（Ｍ−ＬＬＤＰＥ）（プライムポリマー（株）製，エボリューＳＰ２０２０，ＭＦＲ＝２．３（１９０℃，２．１６ｋｇ））１００重量部を用いた。
【００３０】
また、バインダ樹脂としてのアクリル系熱可塑性エラストマー（クラレ（株）製，ＬＡポリマー  ＬＡ２２５０，ＭＦＲ＝２５（１９０℃，２．１６ｋｇ））４０質量部と、水分吸着性物質としての酸化カルシウム（ＣａＯ）６０質量部とを混合して、単軸押出機を用いて溶融混練し、造粒装置を用いて吸湿層３形成用の樹脂ペレットを作製した。一方で、粘着層４形成用のアクリル系熱可塑性エラストマー（クラレ（株）製，ＬＡポリマー  ＬＡ２１４０ｅ，ＭＦＲ＝３１（１９０℃，２．１６ｋｇ））１００質量部を、真空乾燥機を用いて、６０℃５時間で事前乾燥した。
【００３１】
上記各層の形成用材料を使用し、多層Ｔダイ押出機を用いて６層共押出しすることにより、総厚１２０μｍにて、実施例１の吸湿性積層体を作製した。この吸湿性積層体の層構成は、支持層（３０μｍ）／離型層（１０μｍ）／吸湿層（３０μｍ）／粘着層（１０μｍ）／離型層（１０μｍ）／支持層（３０μｍ）であった。
【００３２】
＜実施例２＞
層構成を、支持層（３０μｍ）／離型層（１０μｍ）／  粘着層（１０μｍ）／吸湿層（３０μｍ）／粘着層（１０μｍ）／離型層（１０μｍ）／支持層（３０μｍ）とした以外は実施例１と同様にして、総厚１３０μｍにて、実施例２の吸湿性積層体を作製した。
【００３３】
＜実施例３＞
吸湿フィルム１の粘着層４形成用の材料として、アクリル系熱可塑性エラストマー（クラレ（株）製，ＬＡポリマー  ＬＡ２１４０ｅ，ＭＦＲ＝３１（１９０℃，２．１６ｋｇ））９５質量部と、ロジン系タッキファイヤー（荒川化学工業（株）製，スーパーエステルＡ１００，軟化温度１００℃）５質量部とを混合したものを用いた以外は実施例１と同様にして、総厚１２０μｍにて、実施例３の吸湿性積層体を作製した。この吸湿性積層体の層構成は、支持層（３０μｍ）／離型層（１０μｍ）／吸湿層（３０μｍ）／粘着層（１０μｍ）／離型層（１０μｍ）／支持層（３０μｍ）であった。
【００３４】
＜実施例４＞
剥離フィルム２の支持層５の材料として、チーグラー・ナッタ触媒を用いた重合反応により得られた低密度ポリエチレン樹脂（ＬＤＰＥ）（日本ポリエチレン（株）製，ノバテックＬＣ５２２，融点１１１℃，ＭＦＲ＝４（１９０℃，２．１６ｋｇ））を用いた以外は実施例１と同様にして、総厚１２０μｍにて、実施例４の吸湿性積層体を作製した。この吸湿性積層体の層構成は、支持層（３０μｍ）／離型層（１０μｍ）／吸湿層（３０μｍ）／粘着層（１０μｍ）／離型層（１０μｍ）／支持層（３０μｍ）であった。
【００３５】
＜実施例５＞
剥離フィルム２の支持層５の材料として、チーグラー・ナッタ触媒を用いた重合反応により得られた低密度ポリエチレン樹脂（日本ポリエチレン（株）製，ノバテックＬＣ５２２，融点１１１℃，ＭＦＲ＝４（１９０℃，２．１６ｋｇ））を用いた以外は実施例２と同様にして、総厚１３０μｍにて、実施例５の吸湿性積層体を作製した。この吸湿性積層体の層構成は、支持層（３０μｍ）／離型層（１０μｍ）／粘着層（１０μｍ）／吸湿層（３０μｍ）／粘着層（１０μｍ）／離型層（１０μｍ）／支持層（３０μｍ）であった。
【００３６】
＜比較例１＞
剥離フィルム２の離型層６の材料として、メタロセン触媒を用いた重合反応により得られた直鎖状低密度ポリエチレン樹脂（Ｍ−ＬＬＤＰＥ）（プライムポリマー（株）製，エボリューＳＰ２０２０，ＭＦＲ＝２．３（１９０℃，２．１６ｋｇ））１００重量部を用いた以外は実施例１と同様にして、総厚１２０μｍにて、比較例１の吸湿性積層体を作製した。この吸湿性積層体の層構成は、支持層（３０μｍ）／離型層（１０μｍ）／吸湿層（３０μｍ）／粘着層（１０μｍ）／離型層（１０μｍ）／支持層（３０μｍ）であった。
【００３７】
＜比較例２＞
剥離フィルム２に離型層６を設けない以外は実施例１と同様にして、総厚１００μｍにて、比較例２の吸湿性積層体を作製した。この吸湿性積層体の層構成は、支持層（３０μｍ）／吸湿層（３０μｍ）／粘着層（１０μｍ）／支持層（３０μｍ））であった。
【００３８】
＜比較例３＞
吸湿層３におけるバインダ樹脂と水分吸着性物質との重量比率を、バインダ樹脂：水分吸着性物質＝１００：０とした以外は実施例１と同様にして、総厚１２０μｍにて、比較例３の吸湿性積層体を作製した。この吸湿性積層体の層構成は、支持層（３０μｍ）／離型層（１０μｍ）／吸湿層（３０μｍ）／粘着層（１０μｍ）／離型層（１０μｍ）／支持層（３０μｍ）であった。
【００３９】
下記表１中に、上記各実施例および比較例における吸湿性積層体の条件を示す。
【００４０】
【表１】
2011143691.tif 000003
＊１）バインダ樹脂：アクリルエラストマー
＊２）水分吸着性物質：ＣａＯ
【００４１】
＜評価試験＞
（１）製造直後からの重量変化
上記実施例１〜５および比較例１〜３において作製した吸湿性積層体の寸法１０×１０ｃｍのサンプルについて、製造直後および２５℃７５％ＲＨの恒温恒湿槽に１日放置した後の重量を測定し、重量の差異を変化量として記載した。
（２）室温下で３日間放置後の重量変化
上記実施例１〜５および比較例１〜３において作製した吸湿性積層体の寸法１０×１０ｃｍのサンプルについて、室温下で３日間放置後、剥離層を剥離し、剥離直後および２５℃７５％ＲＨの恒温恒湿槽に１０日放置後の重量変化を測定し、重量の差異を変化量として記載した。
上記の測定結果を、室温下で３日間放置後における剥離層剥離後の吸湿の状況と併せて、下記表２中に示す。  
【００４２】
【表２】
2011143691.tif 000004
【００４３】
上記表２中の結果から明らかなように、実施例１〜５の吸湿性積層体は、剥離フィルムが未剥離の状態では重量変化量が極めて少なく、剥離フィルムを剥離した後には、良好な吸湿性を示した。これに対し、比較例１，２の吸湿性積層体では、剥離フィルムが未剥離の状態で既に吸湿を開始してしまい、剥離フィルムのトリガー効果が機能していなかった。また、比較例３の吸湿性積層体では、吸湿層が水分吸着物質を含有しておらず、吸湿能力が十分でなかった。
【符号の説明】
【００４４】
１  吸湿フィルム
２  剥離フィルム
３  吸湿層
４  粘着層
５  基材
６  離型層
１０  吸湿性積層体
【図１】
2011143691.tif 000005